(57)【要約】【課題】狭ピッチの接続端子を有する電子部品を配線基板に実装するような接続に用いられる導電フィルムを提供する。【解決手段】導電フィルム１０Ａは、厚さ方向に延在する複数の貫通孔２が形成された陽極酸化層１と、複数の貫通孔２のそれぞれに形成され、陽極酸化層１から突起する突起部を有する複数の線状導体３と、複数の線状導体３の突起部間を充填して陽極酸化層１上に形成された未硬化の熱硬化型樹脂層である有機絶縁層５と、を有しており、線状導体３の突起部には、錫または錫を含む低融点合金のコーティング剤４が付着されている。【選択図】図４
2011090865.tif 000002
【特許請求の範囲】
【請求項１】
厚さ方向に延在する複数の孔が形成された陽極酸化層と、
前記複数の孔のそれぞれに形成され、前記陽極酸化層から突起する突起部を有する複数の線状導体と、
前記複数の線状導体の前記突起部間を充填して前記陽極酸化層上に形成された未硬化の熱硬化型樹脂層と、を有しており、
前記突起部には、コーティング剤が付着していることを特徴とする導電フィルム。
【請求項２】
請求項１記載の導電フィルムにおいて、
前記コーティング剤は、プリソルダ処理によって付着された錫または錫を含む低融点金属であることを特徴とする導電フィルム。
【請求項３】
請求項１または２記載の導電フィルムにおいて、
前記熱硬化型樹脂層は、フィラー無しのエポキシ樹脂であることを特徴とする導電フィルム。
【請求項４】
請求項１、２または３記載の導電フィルムにおいて、
前記陽極酸化層は、ベーマイト状態であることを特徴とする導電フィルム。
【請求項５】
厚さ方向に延在する複数の線状導体が設けられた無機絶縁層と、
前記無機絶縁層の両面上のそれぞれに設けられた有機絶縁層と、を有しており、
前記複数の線状導体が、前記有機絶縁層を貫通して表面が露出していることを特徴とする導電フィルム。
【請求項６】
請求項５記載の導電フィルムにおいて、
前記無機絶縁層は、金属が陽極酸化されて、厚さ方向に延在する複数の孔が形成された陽極酸化層であり、
前記複数の孔のそれぞれに前記複数の線状導体が形成されていることを特徴とする導電フィルム。
【請求項７】
請求項５または６記載の導電フィルムにおいて、
前記有機絶縁層の弾性率は１Ｐａ以上１０ＭＰａ以下であることを特徴とする導電フィルム。
【請求項８】
以下の工程を含むことを特徴とする導電フィルムの製造方法：
（ａ）金属を陽極酸化することによって、厚さ方向に延在する複数の孔が形成された陽極酸化層を準備する工程；
（ｂ）前記複数の孔のそれぞれに導体を充填することによって、複数の線状導体を形成する工程；
（ｃ）前記陽極酸化層の表面側から厚さ方向に前記陽極酸化層の一部を除去し、前記複数の線状導体の端部を前記陽極酸化層から突起させる工程；
（ｄ）突起している前記複数の線状導体の突起部に、コーティング剤を付着する工程；
（ｅ）前記（ｄ）工程後、前記複数の線状導体の前記突起部間を充填するように、前記陽極酸化層上に有機絶縁層を形成する工程。
【請求項９】
第１接続端子を有する半導体素子と、
第２接続端子を有する部品と、
前記半導体素子と前記部品との間に介在し、前記半導体素子の第１接続端子と前記部品の第２接続端子とを電気的に接続する導電フィルムと、を有する半導体装置であって、
前記導電フィルムは、厚さ方向に延在する複数の孔が形成された陽極酸化層と、前記複数の孔のそれぞれに形成され、前記陽極酸化層から突起する突起部を有する複数の線状導体と、を有しており、
前記第１接続端子と前記第２接続端子は、前記線状導体の突起部が当接して、電気的に接続されていることを特徴とする半導体装置。
【請求項１０】
請求項９記載の半導体装置において、
前記突起部には、プリソルダ処理によって錫または錫を含む低融点金属のコーティング剤が付着していることを特徴とする半導体装置。
【請求項１１】
請求項９または１０記載の半導体装置において、
前記半導体素子と前記導電フィルムとの間、および前記部品と前記導電フィルムとの間には、前記突起部間を充填する熱硬化型樹脂が形成されていることを特徴とする半導体装置。
【請求項１２】
以下の工程を含むことを特徴とする半導体装置の製造方法：
（ａ）金属を陽極酸化することによって、厚さ方向に延在する複数の孔が形成された陽極酸化層を準備する工程；
（ｂ）前記複数の孔のそれぞれに導体を充填することによって、複数の線状導体を形成する工程；
（ｃ）前記陽極酸化層の表面側から厚さ方向に前記陽極酸化層の一部を除去し、前記複数の線状導体の端部を前記陽極酸化層から突起させる工程；
（ｄ）突起している前記複数の線状導体の突起部に、コーティング剤を付着する工程；
（ｅ）前記（ｄ）工程後、前記複数の線状導体の前記突起間を充填するように、前記陽極酸化層上に未硬化の熱硬化型樹脂層を形成する工程；
（ｆ）前記（ｅ）工程後、前記陽極酸化層上に接続端子を有する半導体素子を配置して加熱および加圧することによって、前記接続端子に前記線状導体を当接し、前記コーティング剤で溶接すると共に、前記熱硬化型樹脂層を硬化する工程。
【発明の詳細な説明】
【技術分野】
【０００１】
本発明は、導電フィルムの製造技術に関し、特に、半導体装置の接続部材として用いることのできる導電フィルムの製造技術、並びにそれを用いた半導体装置の製造技術に適用して有効な技術に関する。
【背景技術】
【０００２】
半導体装置の接続構造について、特許文献１（特開平９−２９３７５９号公報）には、接続部材として未硬化の樹脂を用いた接続に関する技術が開示されている。
【０００３】
また、半導体装置の接続構造について、特許文献２（特開平２０００−２２３５３４号公報）には、接続部材として異方導電ペーストからなる樹脂層を用いた接続に関する技術が開示されている。
【０００４】
また、半導体装置の接続構造について、特許文献３（特開平２００３−３１６１７号公報）には、接続部材として合成樹脂と導電性粒子との混合物を用いた接続に関する技術が開示されている。
【０００５】
また、半導体装置の接続部材として、特許文献４（特開平１０−３０８５６５号公報）および特許文献５（特開平９−３３１１３４号公報）には、多孔質に焼成された無機絶縁物からなる柱状体中に、該柱状体の軸線と平行に金属配線が埋設された配線基板に関する技術が開示されている。
【０００６】
また、半導体装置の接続部材として、特許文献６（特開平１０−１８９０９６号公報）には、電気的絶縁性及び加熱処理により接着性を有するフィルム状に形成した樹脂材に、該樹脂材を厚さ方向に貫通して形成した接続孔に接合用金属が充填されて形成された導電部が設けられた基板接合用フィルムに関する技術が開示されている。
【先行技術文献】
【特許文献】
【０００７】
【特許文献１】特開平９−２９３７５９号公報
【特許文献２】特開平２０００−２２３５３４号公報
【特許文献３】特開平２００３−３１６１７号公報
【特許文献４】特開平１０−３０８５６５号公報
【特許文献５】特開平９−３３１１３４号公報
【特許文献６】特開平１０−１８９０９６号公報
【発明の概要】
【発明が解決しようとする課題】
【０００８】
特許文献１〜６に記載の技術によって、構成部品として配線基板、電子部品（例えば、半導体素子）を用いて、配線基板上に電子部品を実装した半導体装置を製造することができると考えられる。なお、実装構造における配線基板は、半導体素子を含む電子部品を搭載する役割を果たすという点で、半導体パッケージもしくは単にパッケージともいわれる。また、半導体素子自体が半導体装置ともいわれるが、本願では半導体素子を含む構造も半導体装置として説明する。
【０００９】
実装する場合の接続部材としては、例えば、熱硬化型樹脂に数μｍ程度の導電性ボールが分散して存在する異方性導電フィルム（ＡＣＦ：Anisotropic Conductive Film）が用いられる。配線基板と半導体素子との間に導電ボールを有する異方性導電フィルムを介在させて加熱および加圧することによって、熱硬化型樹脂が流動化し、配線基板が有する接続端子と半導体素子が有する接続端子との間で導電ボールが挟まれて、配線基板と半導体素子は電気的に接続される。
【００１０】
ところで、半導体装置の小型化、高機能化に伴い、半導体素子の接続端子も微細化、狭ピッチ化（微細ピッチ化）してきている。このように微細化、狭ピッチ化された接続端子を有する半導体素子を、導電性ボールを有する異方性導電フィルムを用いて配線基板上に実装すると、向かい合う半導体素子の接続端子と配線基板の接続端子との間から導電ボールが押し出されて隣接する接続端子と接触し、接続端子間が短絡するという問題が生じる。したがって、複数の部品が接続（例えば実装）される半導体装置では、接続信頼性が低下し、また製造歩留まりが低下してしまう。
【００１１】
このような接続端子間の問題は、接続端子、導電ボールの大きさや、実装時の異方性導電フィルムの平坦性、熱膨張などが影響してくるものと考えられる。本発明者らの検討によると、エリアアレイ状の接続端子を有する半導体素子において、一般的な導電性ボールを有する異方性導電フィルムを用いた場合では、その接続端子間のピッチが０．１ｍｍ以下では正常な接続が困難であることを見出している。
【００１２】
本発明の目的は、狭ピッチの接続端子を有する電子部品を基板に実装するような接続に用いられる導電フィルムを提供することにある。本発明の前記ならびにその他の目的と新規な特徴は、本明細書の記述および添付図面から明らかになるであろう。
【課題を解決するための手段】
【００１３】
本願において開示される発明のうち、代表的なものの概要を簡単に説明すれば、次のとおりである。本発明の一実施形態における導電フィルムは、厚さ方向に延在する複数の線状導体が設けられた無機絶縁層と、前記無機絶縁層の両面上のそれぞれに設けられた有機絶縁層と、を有しており、前記複数の線状導体が、前記有機絶縁層を貫通して表面が露出している。
【発明の効果】
【００１４】
本願において開示される発明のうち、代表的なものによって得られる効果を簡単に説明すると、この一実施形態における導電フィルムを、狭ピッチの接続端子を有する半導体素子と配線基板との接続に用いることによって、これらから構成される半導体装置の接続信頼性を向上することができ、また、製造歩留まりを向上することができる。
【図面の簡単な説明】
【００１５】
【図１】本発明の一実施形態における製造工程中の導電フィルムを模式的に示す断面図である。
【図２】図１に続く製造工程中の導電フィルムを模式的に示す断面図である。
【図３】図２に続く製造工程中の導電フィルムを模式的に示す断面図である。
【図４】図３の導電フィルムを模式的に示す要部拡大断面図である。
【図５】図４に続く製造工程中の導電フィルムを模式的に示す断面図である。
【図６】複数の貫通孔が形成された陽極酸化層の表面モフォロジーを示すＳＥＭ写真である。
【図７】複数の線状導体が形成された陽極酸化層の表面モフォロジーを示すＳＥＭ写真である。
【図８】本発明の一実施形態における製造工程中の半導体装置を模式的に示す断面図である。
【図９】図８に続く製造工程中の半導体装置を模式的に示す断面図である。
【図１０】図９の半導体装置を模式的に示す要部拡大断面図である。
【図１１】本発明の他の実施形態における製造工程中の導電フィルムを模式的に示す断面図である。
【図１２】本発明の他の実施形態における製造工程中の半導体装置を模式的に示す断面図である。
【発明を実施するための形態】
【００１６】
以下、本発明の実施形態を図面に基づいて詳細に説明する。なお、実施形態を説明するための全図において、同一の機能を有する部材には同一の符号を付し、その繰り返しの説明は省略する場合がある。
【００１７】
（実施形態１）
本実施形態における導電フィルムの製造技術について説明する。まず、図１に示すように、金属を陽極酸化することによって、厚さ方向に延在する複数の貫通孔２が形成された陽極酸化層１を準備する。金属としてアルミニウム（Ａｌ）を用いた場合、それを陽極酸化することによって陽極酸化層１として無機絶縁層である酸化アルミニウムが形成されることとなる。
【００１８】
例えば、まず、１０×１０ｍｍ程度のアルミニウム板の一方を絶縁被膜したものを用意し、アルミニウム板の表面を洗浄する。次いで、硫酸水溶液やシュウ酸水溶液などの電解液中にそのアルミニウム板を浸漬させて陽極とし、また、これに対向して配置される白金（Ｐｄ）板を陰極として通電（パルス電圧を印加）することで、アルミニウム板の表面に多孔質層（貫通孔２となる）を形成することができる。次いで、例えば切断することによって、残存するアルミニウム板から孔が貫通するように多孔質層を分離する。これによって、厚さ方向に延在する多孔、すなわち複数の微細な貫通孔２が形成された陽極酸化層１が得られる。
【００１９】
図６は、複数の貫通孔２が形成された陽極酸化層１の表面モフォロジーを示すＳＥＭ写真である。図６に示すように、陽極酸化層１の表面には自己組織化によって形成された蜂の巣状の多孔が見られる。このように、実際の貫通孔２の平面形状は、六角形状となっているが、以下では円形状として説明する。
【００２０】
アルミニウムの陽極酸化では、アルミニウムの表面が電気化学的に酸化され、酸化アルミニウムの層が形成される。この陽極酸化では、電解液の種類、電圧、時間などの条件により、陽極酸化層１の厚さ、貫通孔２の径やピッチを調整することができる。例えば、陽極酸化層１の厚さ（貫通孔２の深さ）は７０μｍ〜１８０μｍとし、貫通孔２の径を３０ｎｍ以上１０００ｎｍ、貫通孔２のピッチを４０ｎｍ以上１２００ｎｍ以下とすることができる。このように、陽極酸化層１では、貫通孔２のアスペクト比（孔深さと孔径の比）は高いものとなっている。
【００２１】
以上により、大きさが１０ｍｍ×１０ｍｍ程度の平面内に、厚さ方向に平行に多数の貫通孔２を密に配置された陽極酸化層１が形成される。
【００２２】
続いて、図２に示すように、複数の貫通孔２のそれぞれに導体を充填することによって、複数の線状導体３を形成する。その後、陽極酸化層１の表面平坦性や、線状導体３の長さの均一性を確保するため、陽極酸化層１の表面を研磨する。
【００２３】
例えば、陽極酸化層１の片側面に電極を設けた電解めっき法によって、微細な貫通孔２にも導体を充填することができ、その導体を含んでなる線状導体３を形成することができる。導体としては、電気伝導性、耐食性などを考慮して、銅（Ｃｕ）、ニッケル（Ｎｉ）などが用いられる。これにより、厚さ方向に延在する複数の線状導体３が設けられた陽極酸化層１が形成される。なお、陽極酸化層１の耐食性を向上するために、貫通孔２の内部をバリア膜で覆った後、銅などの導体を充填しても良い。
【００２４】
図７は、複数の線状導体３が形成された陽極酸化層１の表面モフォロジーを示すＳＥＭ写真である。図７では、線状導体３の平面形状が、六角形状となっている。線状導体３は、貫通孔２に導体が充填されてなるので、例えば、線状導体３の長さは７０μｍ〜１８０μｍ、線状導体３の径は３０ｎｍ以上１０００ｎｍ、線状導体３のピッチを４０ｎｍ以上１２００ｎｍ以下とすることができる。すなわち、このような微細な線状導体３は、陽極酸化層１の貫通孔２に導体を充填することによって、形成することができる。
【００２５】
以上により、大きさが１０ｍｍ×１０ｍｍ程度の平面内に、厚さ方向に平行に多数の線状導体３を密に配置された陽極酸化層１が形成される。すなわち、陽極酸化層１中に多数の線状導体３が、その径よりも小さな間隔で相互に平行に密に配置されている。
【００２６】
続いて、図３に示すように、陽極酸化層１の表面側から厚さ方向に陽極酸化層１の一部を除去し、複数の線状導体３の両端部を陽極酸化層１から突起させる。例えば、５０〜６０℃の水酸化ナトリウム水溶液中に陽極酸化層１を浸漬すると、陽極酸化層１が両面（表面およびその反対側の表面）側からエッチングされて、線状導体３の両端部を露出することができる。
【００２７】
一般に、アルミニウムが陽極酸化して形成された酸化アルミニウムの結晶は、アルミナ（Ａｌ２Ｏ３）であることが知られている。アルミナは耐久性に優れ、また酸やアルカリにも強い。しかしながら、本実施形態での陽極酸化層１は、完全なアルミナではなく、べーマイトの状態で酸化アルミニウムを形成している。このため、陽極酸化層１はアルカリに弱く、水酸化ナトリウムによって容易に陽極酸化層１の表面をエッチングすることができる。また、ベーマイトの状態の陽極酸化層１は、アルミナより硬質ではないため、フィルムとして用いる場合、柔軟性としての特徴に有用である。
【００２８】
続いて、図４に示すように、突起（露出）している複数の線状導体３の突起部３ａ（両端部）に、コーティング剤４を付着する。これにより、導電フィルム１０が形成される。なお、図３では、線状導体３の両端部にコーティング剤４が付着しているが、図示を省略している。
【００２９】
本実施形態では、コーティング剤４として、プリソルダ処理によって付着された錫または錫を含む低融点合金が用いられる。陽極酸化層１上に錫または錫を含む低融点合金など導電性を有するコーティング剤４が、陽極酸化層１上にも形成されると線状導体３間が短絡（ブリッジ）する場合もあり、このような場合では導電フィルムの製造歩留まりが低下してしまう。そこで、置換めっきによって、線状導体３の突起部３ａの表面を例えば錫のコーティング剤と置換することによって、線状導体３の端部にコーティング剤４を付着することができる。このように、コーティング剤４は、陽極酸化層１上には付着せず、陽極酸化層１から突起している線状導体３の突起部３ａだけに付着することとなる。
【００３０】
また、コーティング剤４に、例えば、脂肪酸、脂肪族化炭化水素系滑剤、金属石鹸系滑剤、脂肪酸エステル系滑剤などを用いて防錆処理を施しても良い。これにより、露出している線状導体４が経時的に酸化するのを防止することができる。
【００３１】
導電フィルム１０は、厚さ方向に延在する複数の貫通孔２が形成された陽極酸化層１と、複数の貫通孔２のそれぞれに形成され、陽極酸化層１から突起する突起部３ａを有する複数の線状導体３と、を有しており、突起部３ａには、コーティング剤４が付着している。
【００３２】
この導電フィルム１０は、複数の線状導体３が厚さ方向に互いに電気的に絶縁されており、導通する方向に異方性があるため、異方性導電フィルムであるともいえる。この導電フィルム１０は、前述したように、微細な線状導体３が、陽極酸化層１の貫通孔２に導体を充填することによって形成されているため、狭ピッチの接続端子を有する半導体素子と配線基板との接続に用いることができる。
【００３３】
続いて、図５に示すように、突起している複数の線状導体３間（間隙）を充填するように、陽極酸化層１の一方の表面上に有機絶縁層５を形成する。これにより、導電フィルム１０から陽極酸化層１の一方の表面上に有機絶縁層５を有する導電フィルム１０Ａを形成することができる。また、この有機絶縁層５によって線状導体３を保護することができる。
【００３４】
本実施形態では、有機絶縁層５は、未硬化の熱硬化型樹脂としている。例えば、狭ピッチの線状導体３間を充填するため、フィラー無しのエポキシ系樹脂（熱硬化型樹脂）を、陽極酸化層１の一方の表面に塗布することによって有機絶縁層５を形成することができる。
【００３５】
このように、導電フィルム１０Ａは、複数の線状導体３の突起部３ａ間を充填して陽極酸化層１上に形成された未硬化の熱硬化型樹脂層である有機絶縁層５を有している。有機絶縁層５が未硬化の熱硬化型樹脂層である場合、硬化した熱硬化型樹脂層より、フィルムとしての柔軟性を確保することができる。
【００３６】
また、本実施形態では、図５に示すように、未硬化の熱硬化型樹脂層（有機絶縁層５）を、突起している複数の線状導体３間（間隙）を充填し、さらに複数の線状導体３を覆うように形成している。このため、線状導体３は、有機絶縁層５から露出していない。しかしながら、有機絶縁層５は未硬化の熱硬化型樹脂層を用いているため、線状導体３と、例えば半導体素子の接続端子と接続するときは、加熱することによって熱硬化型樹脂が流動し、線状導体３と接続端子を当接させることができる。
【００３７】
前述したように、導電フィルム１０Ａのコア層である陽極酸化層１（無機絶縁層）がベーマイト状態ではあるが、よりフィルムとしての柔軟性を確保するために、陽極酸化層１よりも弾性率が低い有機絶縁層５を陽極酸化層１上に形成している。すなわち、低弾性率の有機絶縁層５を導電フィルム１０Ａが有することによって、接続時の応力分散をすることができる。
【００３８】
また、陽極酸化層１は、べーマイト状態の酸化アルミニウムであるため、アルミナより耐久性が劣る。しかしながら、本実施形態では、陽極酸化層１上に有機絶縁層５を形成しているため、導電フィルム１０Ａの耐久性を確保することができる。
【００３９】
なお、導電フィルム１０Ａでは、陽極酸化層１の一方の表面上に有機絶縁層５を形成しているが、陽極酸化層１の両面上に有機絶縁層５を形成しても良い。陽極酸化層１の両面に有機絶縁層５を設けた場合の方が、一方の表面の場合より、柔軟性、接続時の応力分散や、耐久性を向上することができる。
【００４０】
次に、本実施形態における導電フィルム１０Ａを用いた半導体装置の製造技術について説明する。図８に示すように、構成部材として、接続端子２１を有するチップ状の半導体素子２０（部品）と、接続端子３１を有する配線基板３０（部品）と、導電フィルム１０Ａとを準備する。
【００４１】
ここで、半導体素子２０は、周知の製造技術により形成され、例えばＭＩＳ（Metal Insulator Semiconductor）トランジスタが形成された素子形成面（主面）側がパッシベーション膜で覆われて、外部接続端子としての接続端子２１がエリアアレイ状（例えば、ピッチが１００μｍ以下）に配置された構造を有している。また、配線基板３０は、その本体を構成する樹脂基板の内部に、例えば、ビルドアップ法を用いた多層構造が形成された最表面側がソルダレジスト層で覆われて、外部接続端子としての接続端子３１がエリアアレイ状に配置された構造を有している。
【００４２】
次いで、導電フィルム１０Ａを介在させて電気的に接続され、かつ機械的に接合される半導体素子２０と配線基板３０の位置合わせを行う。このとき、接続端子３１を覆うように、配線基板３０上に有機絶縁層３２として、未硬化の熱硬化型樹脂層（例えばエポキシ系樹脂層）を形成しておく。
【００４３】
本実施形態における導電フィルム１０Ａは、その大きさが１０ｍｍ×１０ｍｍ程度の平面内に、厚さ方向に平行に多数の線状導体３を密に配置しているものである。したがって、実装するための位置合わせのときに、どの線状導体３が接続端子２１と接続端子３１とが接続するか把握して介在させる必要はない。
【００４４】
次いで、陽極酸化層１上に接続端子２１を有する半導体素子２０を配置して加熱および加圧することによって、接続端子２１に線状導体３を当接し、コーティング剤４で溶接すると共に、熱硬化型樹脂層（有機絶縁層５）を硬化する。また、陽極酸化層１上に接続端子３１を有する配線基板３０を配置して加熱および加圧することによって、接続端子３１に線状導体３を当接し、コーティング剤４で溶接すると共に、熱硬化型樹脂層（有機絶縁層３２）を硬化する。
【００４５】
例えば、半導体素子２０、導電フィルム１０Ａ、配線基板３０を重ね合わせ、一対のプレス熱盤の間に配置し、真空プレスなどにより上下両面から加熱および加圧することによって、図９に示すように、一体構造の半導体装置４０を略完成することができる。
【００４６】
この加熱・加圧処理により、導電フィルム１０Ａの両面に配置された未硬化の熱硬化型樹脂層（有機樹脂層５、有機樹脂層３２）が溶融し、その溶融した樹脂が、アンダーフィル樹脂層として半導体素子２０と配線基板３０との空隙を充填する。また、熱硬化型樹脂層（有機樹脂層５、有機樹脂層３２）は、半導体素子２０と導電フィルム１０Ａとの間、および配線基板３０と導電フィルム１０Ａとの間には、線状導体３の突起部３ａ間を充填している。そして、この熱硬化型樹脂層（有機樹脂層５、有機樹脂層３２）が熱硬化されることで、導電フィルム１０Ａと半導体素子２０および配線基板３０との機械的な接合が確保される。
【００４７】
また、その加熱・加圧処理の過程で、図１０に示すように、導電フィルム１０Ａの多数の線状導体３のうちの、複数の線状導体３が束状となって突起部３ａで、半導体素子２０の接続端子２１に当接し、電気的に接続される。同様に、導電フィルム１０Ａの多数の線状導体３のうちの、複数の線状導体３が束状となって突起部３ａで、配線基板３０の接続端子３１に当接し、電気的に接続される。その際、熱硬化された熱硬化型樹脂層（有機樹脂層５、有機樹脂層３２）の体積収縮性により、接続端子２１、３１と線状導体３との接触状態が熱硬化型樹脂層で固定化される。したがって、導電フィルム１０Ａと半導体素子２０および配線基板３０との電気的な接続が安定に維持される。
【００４８】
さらに、線状導体３の突起部３ａにはプリソルダ処理によって錫または錫を含む低融点金属のコーティング剤４が付着しているので、加熱・加圧処理の過程で、図１０に示すように、線状導体３の一端は、コーティング剤４が溶融し、半導体素子２０の接続端子２１と溶接される。同様に、線状導体３の他端は、コーティング剤４が溶融し、配線基板３０の接続端子３１と溶接される。したがって、導電フィルム１０Ａと半導体素子２０および配線基板３０との電気的な接続がより安定に維持される。
【００４９】
このように、本実施形態における導電フィルム１０Ａ（導電フィルム１０）を含んだ構成とすることによって、接続信頼性が向上され、また製造歩留まりが向上された半導体装置４０を提供することができる。
【００５０】
（実施形態２）
本実施形態における導電フィルムの製造技術について説明する。まず、前記実施形態１で説明した図４までの工程で形成した導電フィルム１０を準備する。すなわち、大きさが１０ｍｍ×１０ｍｍ程度の平面内に、厚さ方向に平行に多数の線状導体３を密に配置された陽極酸化層１が形成された導電フィルム１０を準備する。この線状導体３の長さは７０μｍ〜１８０μｍ、線状導体３の径は３０ｎｍ以上１０００ｎｍ、線状導体３のピッチを４０ｎｍ以上１２００ｎｍ以下である。このように、導電フィルム１０には、陽極酸化層１中に多数の線状導体３が、その径よりも小さな間隔で相互に平行に密に配置されている。
【００５１】
次いで、突起している複数の線状導体３間（間隙）を充填するように、無機絶縁層である陽極酸化層１の両面上にそれぞれ有機絶縁層５を形成する（図１１参照）。このとき、線状導体３を覆うように、有機樹脂層５を形成する。
【００５２】
本実施形態では、有機絶縁層５は、未硬化の熱硬化型樹脂としている。例えば、狭ピッチの線状導体３間を充填するため、フィラー無しのエポキシ系樹脂（熱硬化型樹脂）を、陽極酸化層１の一方の表面に塗布することによって有機絶縁層５を形成することができる。
【００５３】
次いで、加熱することによって、未硬化の熱硬化型樹脂層（有機樹脂層５）を溶融し、熱硬化させる。その後、有機樹脂層５の表面側から厚さ方向に有機樹脂層５の一部を除去し、複数の線状導体３の表面を露出させる。これにより、厚さ方向に延在する複数の線状導体３が設けられた陽極酸化層１（無機絶縁層）と、陽極酸化層１の両面上のそれぞれに設けられた有機樹脂層５と、を有し、複数の線状導体３が、有機樹脂層５を貫通して表面が露出した導電フィルム１０Ｂを形成することができる（図１２参照）。
【００５４】
ここで、本実施形態では、導電フィルム１０Ｂの有機絶縁層５の弾性率が、無機絶縁層である陽極酸化層１より低く、１Ｐａ以上１０ＭＰａ以下となるようにしている。なお、このような条件の有機絶縁層５として、有機絶縁層５として熱硬化型樹脂層（エポキシ系樹脂）を用いているが、シリコーンゴムを用いても良い。
【００５５】
このような導電フィルム１０Ｂは、狭ピッチの接続端子を有する半導体素子２０（半導体装置）の製造工程中における電気的特性テスト工程で、繰り返して用いられる接続部材として用いることができる。
【００５６】
半導体素子２０は、周知の製造技術により形成され、例えばＭＩＳ（Metal Insulator Semiconductor）トランジスタが形成された素子形成面（主面）側がパッシベーション膜で覆われて、外部接続端子としての接続端子２１がエリアアレイ状（例えば、ピッチが１００μｍ以下）に配置された構造を有している。
【００５７】
半導体素子１０の最終工程などでは、図１２に示すように、配線基板３０上に、導電フィルム１０Ｂを介在させて、狭ピッチの接続端子２１を有する半導体素子２０の電気的特性テストを行う。ここで、本実施形態における導電フィルム１０Ｂを用いることによって、例えば、ピッチが１００μｍ以下の狭ピッチの接続端子２１を有する半導体素子２０であっても、電気的特性テストを行うことができる。
【００５８】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００５９】
例えば、前記本実施形態１では、図３で示した工程で、陽極酸化層１の表面をエッチングしているが、その前の工程で、線状導体３が陽極酸化層１の表面から露出している場合には、その露出面で接続性を確保できるのであれば、エッチングをせずにそのままの状態で導電フィルムとして用いることもできる。
【産業上の利用可能性】
【００６０】
本発明は、電気的接続用フィルムとこれを用いた特に高密度接続構造を有する半導体装置の製造業に幅広く利用されるものである。
【符号の説明】
【００６１】
１  陽極酸化層（無機絶縁層）
２  貫通孔
３  線状導体
３ａ  突起部
４  コーティング剤
５  有機絶縁層（熱硬化型樹脂層）
１０、１０Ａ、１０Ｂ  導電フィルム
２０  半導体素子
２１  接続端子
３０  配線基板（部品）
３１  接続端子
３２  有機絶縁層
４０  半導体装置
【図１】
2011090865.tif 000003
【図２】
2011090865.tif 000004
【図３】
2011090865.tif 000005
【図４】
2011090865.tif 000006
【図５】
2011090865.tif 000007
【図８】
2011090865.tif 000008
【図９】
2011090865.tif 000009
【図１０】
2011090865.tif 000010
【図１１】
2011090865.tif 000011
【図１２】
2011090865.tif 000012
【図６】
2011090865.tif 000013
【図７】
2011090865.tif 000014